(57)【要約】ＳｉＯ２及びＰ２Ｏ５からなる群より選択された非金属化合物の少なくとも一種を０．２〜３８重量部；ＴｉＯ２，Ａｌ２Ｏ３，Ｆｅ２Ｏ３，ＦｅＯ，ＭｎＯ，ＭｇＯ，ＣａＯ，Ｎａ２Ｏ，Ｋ２Ｏ，Ｃｒ２Ｏ３，ＮｉＯ，ＢａＯ及びＳｒＯからなる群より選択された少なくとも一種の金属化合物を０．０１〜７０重量部；Ｎｄ，Ｙ，Ｃｅ，Ｓｍ，Ｌａ及びＹｂからなる群より選択された希土類要素の少なくとも一種を０．０１〜２重量部；Ｃ，Ｃｒ，Ｎｉ，Ｂａ，Ｓｒ，Ｃｏ，Ｃｕ，Ｌｉ，Ｎｂ，Ｚｒ，Ｚｎ及びＧｅからなる群より選択された少なくとも一種の要素を０．０２〜１８重量部、を含む多目的遠赤外放射材料の組成物。非熱遠赤外線の放射、生命力の増強、空気清浄、有害電磁波の吸収あるいは中和、水脈のコントロール、水及び土の品質改善などの多機能を有し、環境、水質及び土壌改良、水の浄化、健康製品及び温熱医療用途、農産物及び畜産物及び漁業製品、草花栽培、工事、建築、食品貯蔵及び処理、宇宙航空産業、マグレブ磁性、特殊合金、自動車、スポーツ、電気及び電子などのあらゆる産業分野に適用可能な材料。【特許請求の範囲】
【請求項１】
ＳｉＯ２及びＰ２Ｏ５からなる群より選択された非金属化合物の少なくとも一種を０．２〜３８重量部；
ＴｉＯ２，Ａｌ２Ｏ３，Ｆｅ２Ｏ３，ＦｅＯ，ＭｎＯ，ＭｇＯ，ＣａＯ，Ｎａ２Ｏ，Ｋ２Ｏ，Ｃｒ２Ｏ３，ＮｉＯ，ＢａＯ及びＳｒＯからなる群より選択された少なくとも一種の金属化合物を０．０１〜７０重量部；
Ｎｄ，Ｙ，Ｃｅ，Ｓｍ，Ｌａ及びＹｂからなる群より選択された希土類要素の少なくとも一種を０．０１〜２重量部；
Ｃ，Ｃｒ，Ｎｉ，Ｂａ，Ｓｒ，Ｃｏ，Ｃｕ，Ｌｉ，Ｎｂ，Ｚｒ，Ｚｎ及びＧｅからなる群より選択された少なくとも一種の要素を０．０２〜１８重量部を含む多目的遠赤外放射材料の組成物。
【発明の詳細な説明】
【０００１】
【技術分野】
本発明は、非熱遠赤外線の照射、生命力の増強、空気清浄、有害な電磁波の吸収あるいは中和、水脈のコントロール、水及び土の品質の改善などの多種の機能を有する、遠赤外放射材料の新規組成に関するものである。特に、本発明は、環境、水質改善及び土壌改良、水の浄化、健康製品及び温熱医療用途、農作物及び畜産物及び漁業製品、草花栽培、工事、建築、食品貯蔵及び処理、宇宙航空産業、マグレブ磁性、特殊合金、自動車、スポーツ、電気及び電子などのいずれの産業分野でも有用な多目的遠赤外放射材料の新規組成に関する。
【０００２】
【背景技術】
人体及び食品材料に対し高いエネルギー効率で有用な影響を与える遠赤外線への興味が高まってきている。遠赤外線は、可視太陽光線の赤外領域より５〜１０００μｍ外側領域の長波長の光である。この波長はわれわれ人体の基本構成要素である水のそれとほぼ同一であるので、人体に伝導された遠赤外線はエネルギー循環及び生理的活性化に直接的影響を与え、水を活性化するために水分子と強く結びつく。また、遠赤外線はあらゆる食品材料の鮮度の維持、食品の食味の形成、除臭、植物及び動物の成長促進、短時間での均一な加熱及び乾燥、及び対象物の内部あるいは外部の温度上昇などの多機能を有する。
【０００３】
このような機能を有する遠赤外材料に関する技術としては、例えば韓国特許公報９４−２０３１，９４−５０８５及び９６−７３７５などが挙げられ、これらの材料は単に非熱遠赤外照射がないというもので、生命力の増強、有害な電磁波の吸収あるいは中和、水脈のコントロールその他の機能は有さない。有害な電磁波の中和材料に関しては、韓国特許公開番号９７−２１１４１に記載されているが、これは電磁波遮蔽のみに言及しており、非熱遠赤外照射、生命力の増強、空気清浄、水脈制御、水及び土の品質の改善などには言及されていない。
【０００４】
【発明の開示】
本発明の目的は、非熱遠赤外線の放射、生命力の増強、空気清浄、有害電磁波の吸収あるいは中和、水脈のコントロール、水及び土の品質改善などの多機能を有する遠赤外放射材料の新規組成を提供することにある。
本発明の目的を達成するため、ＳｉＯ２及びＰ２Ｏ５からなる群より選択された非金属化合物の少なくとも一種を０．２〜３８重量部；ＴｉＯ２，Ａｌ２Ｏ３，Ｆｅ２Ｏ３，ＦｅＯ，ＭｎＯ，ＭｇＯ，ＣａＯ，Ｎａ２Ｏ，Ｋ２Ｏ，Ｃｒ２Ｏ３，ＮｉＯ，ＢａＯ及びＳｒＯからなる群より選択された少なくとも一種の金属化合物を０．０１〜７０重量部；Ｎｄ，Ｙ，Ｃｅ，Ｓｍ，Ｌａ及びＹｂからなる群より選択された希土類要素の少なくとも一種を０．０１〜２重量部；Ｃ，Ｃｒ，Ｎｉ，Ｂａ，Ｓｒ，Ｃｏ，Ｃｕ，Ｌｉ，Ｎｂ，Ｚｒ，Ｚｎ及びＧｅからなる群より選択された少なくとも一種の要素を０．０２〜１８重量部を含む多目的遠赤外放射材料の組成を提供する。
【０００５】
加えて、本発明はあらゆる種類の金属及び非金属材料、すなわち黄土（ｌｏｅｓｓ）、マクバンサック（Ｍｃｂａｎｓｕｋ）、ジェード（ｊａｄｅ）、長石（ｆｅｌｄｓｐａｒ）、角閃石（ａｍｐｈｉｂｏｌｅ）、黒雲母（ｂｉｏｔｉｔｅ）、緑柱石（ｂｅｒｙｌ）、ヤンギサック（Ｙａｎｇｋｉｓｕｋ）、絹雲母（ｓｅｒｉｃｉｔｅ）、タルク、緑ジェード輝石（ｇｒｅｅｎ  ｊａｄｅｉｔｅ）、じゃ紋石（ｓｅｒｐｅｎｔｉｎｅ）、貴じゃ紋石（ｎｏｂｌｅ  ｓｅｒｐｅｎｔｉｎｅ）、電気石（ｔｏｕｒｍａｌｉｎｅ）、希土石（ｒａｔｅ  ｅａｒｔｈ  ｓｔｏｎｅ）、陽起石（ａｃｔｉｎｏｌｉｔｅ）、輝石（ａｕｇｉｔｅ）、ロウ石（ａｇａｌｍａｔｏｌｉｔｅ）、ゼオライト（ｚｅｏｌｉｔｅ）、木炭（ｃｈａｒｃｏａｌ）、粘土（ｃｌａｙ）、シリカ（ｓｉｌｉｃａ）、イルメナイト（ｉｌｍｅｎｉｔｅ）、緑泥石（ｃｈｌｏｒｉｔｅ）、ガーネット（ｇａｒｎｅｔ）、ジルコン（ｚｉｒｃｏｎ）、チャイナクレー（カオリン）、カンラン石（ｏｌｉｖｉｎｅ）、孔雀石（ｍａｌａｃｈｉｔｅ）、水晶（ｑｕａｒｔｚ）、ジャスパ（ｊａｓｐｅｒ）、真珠（ｐｅａｒｌ）、サファイア（ｓａｐｐｈｉｒｅ）、ルビー（ｒｕｂｙ）、ターコイス（ｔｕｒｑｕｏｉｓｅ）、玉髄（ｃｈａｌｃｅｄｏｎｙ）、虎目石（ｔｉｇｅｒ’ｓ  ｅｙｅ）、エメラルド（ｅｍｅｒａｌｄ）、メノウ（ａｇａｔｅ）、キャッツアイ（ｃａｔ’ｓ  ｅｙｅ）、水砥石  （ｗａｔｅｒ  ｓｔｏｎｅ）、黄銅鉱（ｃｈａｌｃｏｐｙｒｉｔｅ）、銅、アルミニウム、タングステン、ジェット（ｊｅｔ）、鱗片状グラファイト（ｓｃａｌｙ  ｇｒａｐｈｉｔｅ）、砂（ｓａｎｄ）、ヘビーサンド（ｈｅａｖｙ  ｓａｎｄ）、花崗岩（ｇｒａｎｉｔｅ）、大理石（ｍａｒｂｌｅ）、セメント、水、金属、非鉄金属、プラスチック、繊維、アスファルト、木、木綿、不織糸、ゴム、顔料、塗料、インク、パルプ（紙）、ガラス、セラミック製品、タイル、人造宝石、ビニール、コルク、接着剤、シリコーンその他、すべてのものと組み合わせて、混合物あるいは塗布物形状でで使用することのできる多目的遠赤外放射材料の組成を提供する。
【０００６】
最も好ましい組成割合は、前記粉状遠赤外材料の組成割合を変更しながら遠赤外線の量と波長の測定を長期にわたって行って得た、最も効果的な範囲に定められており、後述する生命力増強試験、有害電磁波遮蔽試験、及び水脈制御試験はこれにしたがって行われた。
【０００７】
本発明にかかる遠赤外放射材料の組成は、組成物を構成するために粉体を混合することで得られる。組成物は焼成工程なしに、あるいは必要ならば１００〜２５００℃（使用目的による）の高温度で焼成し、その後粉砕、あるいは使用前に成型する。このようにして得られた遠赤外放射材料の粉体は、粒径は特に限定されないが、好ましくは、後述する各種用途とに応じて混合しあるいは成型することを念頭に、１０〜１０００メッシュに粉砕される。
【０００８】
【発明を実施するための最良の形態】
以下、本発明にかかる遠赤外放射材料の組成物を図面に基づき具体的な実施例で詳細に説明する。
【０００９】
（実施例１）
３５重量部のＳｉＯ２、８重量部のＴｉＯ２、１３重量部のＡｌ２Ｏ３、８重量部のＦｅ２Ｏ３、８重量部のＦｅＯ、０．２重量部のＭｎＯ、５重量部のＭｇＯ、６重量部のＣａＯ、２．５重量部のＮａ２Ｏ、２．５重量部のＫ２Ｏ、０．４重量部のＣｒ２Ｏ３、０．５重量部のＰ２Ｏ５、０．２重量部のＮｉＯ、０．０２重量部のＢａＯ、０．０１重量部のＳｒＯ、０．０２重量部のＣｒ、０．０３重量部のＮｉ、０．１重量部のＢａ、０．１重量部のＳｒ、０．０５重量部のＣｏ、０．５重量部のＣｕ、０．０８重量部のＬｉ、０．０８重量部のＮｂ、０．０６重量部のＮｄ、０．０２重量部のＹ、７重量部のＣ、２重量部のＺｒ、０．０５重量部のＺｎ、０．３重量部のＣｅ、０．２重量部のＳｎ、０．０５重量部のＬａ、０．０２重量部のＧｅ、０．０１重量部のＹｂからなる組成により遠赤外放射材料を調製する。
【００１０】
（試験１）
実施例１で調製された遠赤外放射材料の効能について、以下の各種試験により確認した。
遠赤外放射の測定
実施例１にしたがって調製された遠赤外放射材料を、遠赤外線の高い放射性を示すジェード、セリサイト、マクバンサック、キュームカン  ヤクドール及び黄土と比較した。結果を表１に示す。
【００１１】
2005507009.tif 000002
結果は、ＦＴ−ＩＲスペクトロメーターにより、黒色体と対比して得た。
放射温度は、測定温度１９℃、湿度７０％で測定した。
表１に示したように、本発明にかかる遠赤外放射材料の組成は、高い遠赤外放射性を有するものとして知られている他の天然鉱石（ジェード、セリサイト、マクバンサック、キュームカン  ヤクドール、黄土）と比較して優れた遠赤外放射能を有する。
【００１２】
抗菌性試験
実施例１で調製された遠赤外放射材料の抗菌性について試験を行い、その結果を表２に示す。
テストコード：ＫＩＣＭ−ＦＩＲ−１００２
使用菌種：Ｅｓｃｈｅｒｉｃｈｉａ  ｃｏｌｉ  ＡＴＣＣ  ２５９２２，  Ｐｓｅｕｄｏｍｏｎａｓ  ａｅｒｕｇｉｎｏｓａ  ＡＴＣＣ  １５４４２
2005507009.tif 000003
コントロールの値は、サンプルを使用すること無しに測定して得た。
培地の菌数は希釈回数をかけて得た。
表に示したように、本発明にかかる遠赤外材料の組成物は、優れた抗菌性を有している。
【００１３】
空気浄化性試験（除臭）
実施例１で調製された遠赤外放射材料について除臭試験を行い、その結果を表３に示す。
テストコード：ＫＩＣＭ−ＦＩＲ−１００４
試験ガス名：アンモニア
ガス濃度測定：ガス検知管
2005507009.tif 000004
コントロールの値は、サンプルを用いずに測定した。
表は、本発明にかかる遠赤外放射材料の組成が優れた除臭機能を有することを示す。
【００１４】
防び性試験
実施例１で調整した遠赤外放射材料の防び性について試験を行い、その結果を表４に示す。
2005507009.tif 000005
０は、サンプル中での黴成長の確認がされない結果を示す。
表は、本発明にかかる遠赤外放射材料の組成は良好な防び性を有することを示す。
【００１５】
血液循環促進性試験
実施例１で調整した遠赤外放射材料による血液循環促進性の研究を行った。
１７℃の室温で、実施例１で調製された遠赤外放射材料を、顔の温度が２９．７℃の被験者の首の周りに取りつけ、１０分後における顔の温度を測定した（温度は３０．４℃で、２９．７℃から０．７℃上昇した）。サーモグラフィーで撮影した顔面の写真により、顔全面で血液循環が亢進されたことが明らかとなった（図１参照）。
また、室温１７℃で左手の温度を最初に測定し、右手で１０分間、実施例１で調整した遠赤外放射材料を持った後の左手の温度を再度測定した。結果は、遠赤外放射材料を右手に１０分間握った以外は他の外部加熱がない状態で、左手の温度は１℃上昇し、指の先で温度が劇的に上昇した（図２参照）。
【００１６】
生命力（握力）増強試験
試験１：生命力増強のＯリングテスト
Ｏリングテストは、食品材料が人の肉体組織に適合するか否かを、左手で食品材料を握り、その人の右手の親指及び人差指に形成されるＯリングの強制的な開口により決定するものである。もし食品材料が組織に適合するものであれば、指は力を損なうことなく、他の外力に抗してＯリングを形成する。
Ｏリングテストでは、通常、人差指あるいは中指の握力の力は十分であるが、薬指あるいは小指の握力は食品材料がその人の肉体組織に適合する場合にも弱くなる。しかしながら、左手で実施例１にかかる多目的材料を握った場合、右手の人差指、中指、薬指及び小指はすべて、Ｏリングテストで、Ｏリングの形成が強化された。
【００１７】
１００人中、２〜３人は、Ｏリングテストで薬指がもともと強いが、小指はいぜん弱い。しかしながら、Ｏリングテスト中、左手で実施例１の材料を握っている間は、右手の小指は強さを失わず、Ｏリングの形成も強くなる。
首の破裂板を患った人は、場合によって実施例１の材料で握力が強化されないが、実施例１の材料を１０〜３０分間握った後は、Ｏリングテストで薬指及び小指でさえも握力が強化された。この傾向は、手で握るより足の下に材料を置いた場合の方が、より迅速に発現した。
【００１８】
試験２：握力測定器で試験
２０人に対し、実施例１の材料を用いる前と後で親指と薬指の握力を測定し、その結果を表５に示す。
2005507009.tif 000006
【００１９】
試験３：重量挙げ（バーベル）
１）  ４０人中１０人は、実施例１の材料を握ったときの方が、３０ｋｇのバーベルを片手で、より容易に持ち上げることができた。
【００２０】
電磁波による強度変異の排除機能
（電磁波影響の削減）
試験１：携帯電話を１０分以上使用した後の応答性
実施例１の材料とともに、携帯電話を１０分以上使用する前と後の１５人の応答性を比較した。
2005507009.tif 000007
【００２１】
２）  左手に携帯電話を持ち、薬指と小指でＯリングを形成した１５人についてＯリングテストを行ったところ、すべての人の力が弱くなった。しかしながら、実施例１の材料とともに同様の方法によりＯリングテストを行うと、１４人は直ちに力（握力）が亢進され、首の破裂板を患った他の一人は３０分後に力が増強された。
【００２２】
水脈制御機能の試験
占い棒（Ｌ−ロッド）は、水脈（地下水あるいは鉱物）を発見したときにはＸ字状となるが、水脈が制御あるいは阻止されている場合にはＩＩ字状に平行となる。占い棒（Ｌ−ロッド）により地下水あるいは鉱物の場所を発見した後、実施例１の材料により被覆された５ｃｍ×５ｃｍ×０．１ｍｍの不織布をその場所に置く。不織布が置かれた場所の上の占い棒はＩＩ字状に平行となり、これは実施例１の材料により水脈が阻止されあるいは制御されていることを示す。水脈を阻止するためには、銅、あるいはアルミの板で領域全体を覆わなければならないのに対し、実施例１の材料はその領域の１００倍以上の半径に影響することが理解される。
【００２３】
水質改善試験
試験１：水のｐＨコントロール（アルカリ性の増加）
実施例１の材料を、ｐＨ６〜７の水の入ったカップの下に置く。３〜１０分後、水のｐＨは８〜８．３に増加した。
【００２４】
試験２：
実施例１の材料を９００〜１３００℃で焼成し、３０〜４０メッシュに粉砕し、フィルターを調製し、ｐＨ６〜７の水をフィルターに通過させる。その後測定した水のｐＨは８〜８．３であった。
【００２５】
試験３：
試験２で用いたのと同様のフィルターを使用する前後の水道水のＮＭＲ（核磁気共鳴）スペクトルを得た。
実施例１の材料で製造したフィルターを通過させる前の水道水のスペクトルは１０８Ｈｚにピークが出るが、フィルターを通過させた後は５１Ｈｚにシフトする。水分子の運動が活性化すると水質が向上し、ＮＭＲスペクトルは高くなることが報告されている。従って、本発明にかかる材料は水の運動の活性化に影響を与え、水質を改善することが明らかとなった。
図３は、本発明の実施例１にかかる材料で製造されたフィルターを通過させる前の水のＮＭＲスペクトルを示し、図４はフィルターを通過させた後の水のＮＭＲスペクトルを示す。
【００２６】
以上説明したように本発明にかかる遠赤外放射材料の組成物は、非熱遠赤外線の照射、生命力の増強、空気清浄、有害な電磁波の吸収あるいは中和、水脈のコントロール、水及び土の品質の改善、その他の多機能を有する。特に本発明は、環境、水質及び土壌改良、水の浄化、健康製品及び温熱医療用途、農産物及び畜産物及び漁業製品、草花栽培、工事、建築、食品貯蔵及び処理、宇宙航空産業、マグレブ磁性、特殊合金、自動車、スポーツ、電気及び電子などのあらゆる産業分野に適用可能である。
【００２７】
【産業上の利用可能性】
以下に、本発明にかかる遠赤外放射材料の組成物の用途を示す。
１．  空気清浄に関連する製品の製造に関するさまざまな材料
２．  清潔な飲料水を得るために水質を改善し、浄水器、浄化水、サウナ施設、汚水の浄化、飲料水、風呂水、産業用の水などの産業分野で使用可能な材料。
【００２８】
３．  建築資材、食品、菓子製造、台所用品、薬品及び医療品、健康向上食品、食品処理、飲料物、アルコール飲料、アクセサリー、スポーツ、薬局、治療及び回復、農作物及び畜産物及び漁業製品とその関連処理、暖房器具、電気器具及び電子機器、セラミック、紙製品、インク、石油化学製品、家庭用品、織物、衣料品、寝具、化粧品、自動車、船、航空、宇宙航空産業、マグレブ磁性、特殊合金、超伝導体及び光触媒、耐熱合金、ファインセラミック、住宅供給、飲食業、ホテル及び宿泊施設、理髪、衛生設備、非鉄金属、宝石及び貴金属、ゴム、プラスチック、合成樹脂、材木、履物、帽子、手袋などの生活必需品、塗料、ラベル、ステッカー、装飾、セメント、鉄、鉱石、事務用品、幼年児用品、照明器具、パイプ、電磁波及び水脈制御及び遮蔽システム、エネルギーパワーシステム、衛生用品、バスタブ、データ通信機器、最船体材料などのあらゆる産業分野の異なった製品に対し、遠赤外線を利用して健康および生活環境を高める、特殊な多目的機能を有する材料。
【図面の簡単な説明】
【図１】
図１は、実施例１にかかる遠赤外放射材料に載置する前（局部温度２７℃）と、実施例１にかかる遠赤外放射材料に約１０分間差位置した後（局部温度は０．７度上昇して３０．４℃、生体温度は血液循環の効率的亢進により上昇した）のサーモグラフを示しす。
【図２】
図２は、実施例１にかかる遠赤外放射材料を右手で持つ前の左手（局部温度２７．７℃）と、実施例１にかかる遠赤外放射材料を右手で約１０分間持った後の左手（局部温度：約１℃上昇して２８．７℃、指の温度も上昇した）のサーモグラフを示す。
【図３】
図３は、フィルターを通す前の水のＮＭＲスペクトルを示す。
【図４】
図４は、フィルターを通した後の水のＮＭＲスペクトルを示す。
【図１】
2005507009.tif 000008
【図２】
2005507009.tif 000009
【図３】
2005507009.tif 000010
2005507009.tif 000011
【図４】
2005507009.tif 000012
2005507009.tif 000013
【国際公開パンフレット】
2005507009.tif 000014
2005507009.tif 000015
2005507009.tif 000016
2005507009.tif 000017
2005507009.tif 000018
2005507009.tif 000019
2005507009.tif 000020
2005507009.tif 000021
2005507009.tif 000022
2005507009.tif 000023
2005507009.tif 000024
2005507009.tif 000025
2005507009.tif 000026
2005507009.tif 000027
2005507009.tif 000028
2005507009.tif 000029
2005507009.tif 000030
2005507009.tif 000031
2005507009.tif 000032
2005507009.tif 000033
2005507009.tif 000034
2005507009.tif 000035
2005507009.tif 000036
2005507009.tif 000037
【国際調査報告】
2005507009.tif 000038
2005507009.tif 000039